/ séchage sur plaque chauffante: .30 g + 50 cc résine de polyester transparente + 1% catalyseur I broyage manuel I moulage / dur cissement i irradié au rayonnement Y à: orange 1128 5.7 Mrad # + vif et foncé 1129 34.2 Mrad minéral: *5 J procédé de production: orange + pâle que 1130 0 # 1037 OC: 50 g + HCl 200 ml ou amiante recoul'orange moyen verte de HCl i trempage: l sem. J séchage sur plaque chauffante / 815 C / 1 h / irradié au rayonnement électronique à 302,831 rad minérai: i15 / procédé de production: orange moyen 1131 0#815 OC: 3 g + HCl 15 mi + HNOz lu mi i trempage: 3 j ! séchage sur plaque chauffante: .30 g + 50 cc résine de polyester transpa rente + 1% catalyseur J broyage manuel J moulage / durcissement / irradié au rayonne ment γ à 11.4 Mrad minéral: #15 / procédé de production: orange vif 1132 0 #871 C: 3 g + HCl 25 ml / trempage: 3 j / séchage sur plaque chauffante minéral: #5 / procédé de production: orange + foncé 1133 0#1037 C: 50 g + HCl 200 ml ou amiante recouet accentué verte de HCl f trempage: l sem. J séchage sur plaque chauffante / 704 C / 1 h / irradié au rayonnement γ à 190.22 Mrad minéraux: #5 + #98 i procédé de production: orange t foncé que 1134 #5 0#1037 C: 50 g + HCl 200 ml ou amiante l'orange foncé recouverte de HCl J trempage: l sem. J séchage sur plaque chauffante: 2 g + 2 g #98 / 815 C / 1 h / irradié au rayonnement γ à 550.22 Mrad minéral: #5 J procédé de production: 50 g + HCl 200 ml ou amiante recouverte de HCl I trempage: 1 sem. J séchage sur plaque chauf f ante: orange I vert 1135 3 g + Na2CO3 4 g / 0 # 815 OC turquoise clair # orange / vert 1136 3 g + Na2CO3 2 g / 0 # 926 C turquoise clair minéral: t5 J procédé de production: orange moyen vif 1137 50 g + HCl 200 ml ou amiante recouverte de HCl J blanc J beige J trempage: 1 sem. / séchage sur plaque chaufmoyen fante: .50 g + Na2CO3 .50 g / irradié au rayonnement γ à 614.204 Mrad minéral: #6 / procédé de production: orange rouille 1138 250 g + HCl 1650 ml dans un bêcher de 2000 ml clair ou amiante recouverte de HCl dans un contenant en hauteur J trempage: l sem. J séchage sur plaque chauffante / formation de 2 couches de couleurs superposées / la couche de surface: 537 C / 1 h minéraux: t6 + #98 I procédé de production: orange rouille 1139 250 g #6 + HCl 1650 ml dans un bécher de 2000 clair ml ou amiante recouverte de HCl dans un con tenant en hauteur / trempage: . sem. y séchage sur plaque chauffante f formation de 2 couches de couleurs superposées / la couche en profon deur: 2 g + 2 g #98 / 815 C / 1 h minéral: #5 / procédé de production: orange rouille 1140 3 g + HNO3 25 ml / trempage: 3 j / séchage sur de diverses plaque chauffante intensités 1141 3 g + HNO3 20 ml + HCl 5 ml / trempage: 3 j / séchage sur plaque chauffante 1142 3 g + HNO3 15 ml + HCl 10 ml / trempage: 3 j / séchage sur plaque chauffante | 1143 3 g + HNO3 10 ml + HCl 15 ml / trempage: 3 j / | séchage sur plaque chauffante | # 1144 3 g + HNO3 5 ml + HCl 20 ml / trempage: 3 j / séchage sur plaque chauffante minéral: #6 / procédé de production: orange rouille 1145 2 g + Na2CO3 2 g / 760 C / 1 h / irradié au rayonnement électronique à 162,431 rad minéral; #15 / procédé de production: orange rouille + 1146 2 g + Na2CC3 2 g / 0#815 C + 55 min à intense et fonce 815 C / irradié au rayonnement Y à 64.7 Mrad minéraux: #6 + #98 / procédé de production: #6 250 g + HCl 1650 ml dans un bécher de 2000 ml ou amiante recouverte de HCl dans un conte nant en hauteur I trempage: 1 se. f séchage sur plaque chauffante I formation de 2 couches oe couleurs superposées f la couche en surf ace: orange rouille + 1147 2 g + 24 g #98 / 704 C / 1 h clair que l'orange rouille foncé # orange rouille 1148 2 g + 2 g #98 / 704 C / 1 h foncé minéral: #6 / procédé de production: orange rouille 1149 250 g + HCl 1650 ml dans un bécher de 2000 ml foncé ou amiante recouverte de HCl dans un contenant en hauteur / trempage: 1 cm. / séchage sur plaque chauffante / formation de 2 couches de couleurs superposées / la cou@he en profondeur: 704 C / 1 h minéral: #6 / procédé de production: orange rouille 1150 250 g + HCl 1650 ml dans un bêcher de 2000 ml foncé ou amiante recouverte de HCl dans un contenant en hauteur i trempage: 1 sem. I séchage sur plaque chauffante / formation de 2 couches de couleurs superposées / la couche en surface: 704 C / 1 h minéral: #5 i procédé de production: orange rouille J 1151 50 g + HCI 200 ml ou amiante recouverte de HCl vert turquoise / trempage: 1 sem. J séchage sur plaque chauftrès pâle (ton gris) fante: 1 g + Na2CO3 3 g J 0# 815 C minéral: #5 / procédé de production: orange rouille vif 1152 50 g + HCl 200 ml ou amiante recouverte de HCl / gris (léger ton / trempage: 1 sem. / séchage sur plaque chaufvert turquoise) fante: 2 g + Na2CO3 4 g / 0# 815 C minéral: #15 I procédé de production: orange rouille 1153 0 # 815 C: 3 g + HNO3 20 mi + HCl 5 ml J tremclair (ton rosé) page: 3 j i séchage sur plaque chauffante i irradié au rayonnement électronique à 302,831 rad minéral: #15 J procédé de production: orange rouille 1154 0 # 815 OC: 3 g + HNO3 20 ml + HCl 5 ml / tremmoyen et assez page: 3 j J séchage sur plaque chauffante vif (ton rosé) | orange rouille 1155 0# 815 C: 3 g + HNO3 15 ml + HCl 10 ml / + clair (ton rosé) trempage: 3 j / séchage sur plaque chauffante # orange rouille 1156 0# 815 C: 3 g + HNO3 10 ml + HCl 15 ml / + clair (ton rosé) trempage: 3 j i séchage sur plaque chauffante minéral: #15 / procédé de production: orange rouille (ton 1157 0 # 815 C: 3 g + HNO3 20 ml + HCl 5 ml / tremrosé) + foncé que page: 3 j I séchage sur plaque chauffante J l'orange rouille irradié au rayonnement γ à 64.7 Mrad moyen (ton rosé) minéral: #6 i procédé de production: orange rouille 1158 2 g + Na2CO3 2 g / 0# 648 C + 1 h à 648 C (ton rouge) f irradié au rayonnement w à 550.22 Mrad minéral: #6 / procédé de production: orange rouille 1159 250 g + HCl 1650 ml dans un bécher de 2000 ml foncé (ton rouge) ou amiante recouverte de HCl dans un contenant en hauteur ! trempage: l sem. J séchage sur plaque chauffante I formation de 2 couches de couleurs superposées / la couche en profondeur: 815 C / 1 h minéraux: #6 + #98 / procédé de production: orange brique moyen 1160 2 g + 2 g / 704 C / 1 h minéraux: #6 + #98 / procédé de production: orange brique moyen 1161 2 g + 2 g J 704 OC / l h / irradié au rayon (ton brun) nement γ à 550.22 Mrad minéral: #5 / procédé de production: orange brûlé 1162 2 g poudre + HCl 20 ml / trempage: 2 sem. / (ton brun) irradié au rayonnement γ à 5.7 Mrad / séchage sur bain de sable minéral: #5 / procédé de production: orange brûlé 1163 pierre recouverte de HCl 20 ml / trempage: 2 sem. / irradié au rayonnement γ à 5.7 Mrad / séchage sur bain de sable minéral: #57 / procédé de production: orange brûlé moyen 1164 poudre irradiée au rayonnement neutronique assez vif pendant 2,000 sec 1012 neutrons I cm2 / sec: 2 g recouverts de 20 ml révélateur D19 de Kodak minéral: #67 i procédé de production: orange brûlé vif 1165 0 # 704 OC + 4 h à 704 C: i g est saupoudré sur la partie arrondie d'une éprouvette en pyrex, chauffée à l'état de fusion avec une torche oxyacétylénique J le pigment y adhère et le tout est immédiatement ramené à l'état de fusion avec la torche I le refroidissement à l'air ambiant est immédiat / irradiation au rayonnement γ à 9.88 Mrad minéraux: #27 + #5 / procédé de production: orange brûlé + 1166 2 g #27 + Na2CO3 2 g / 0 # 1037 C + 1:30 h à pâle que l'orange 1037 C. #5 est chauffé 0 # 1037 OC: 5(i g + HCl brûlé foncé 200 ml ou amiante recouverte de HCl i trempage: l sem. J séchage sur plaque chauffante. l g des 2 résultats obtenus + 0.14061 g MgO / broyage minéraux: #27 + #5 / procédé de production: orange brûlé + 1167 2 g #27 + Na2CO3 2 9 J 0 # 1037 OC + 1:30 h à pâle que l'orange 1037 C. i5 est chauffé 0 # 1037 C: 50 g + HCl brûlé foncé 200 mi ou amiante recouverte de HCl J trempage: 1 sem. I séchage sur plaque chauffante. l g des 2 résultats obtenus + K2CO3 0.28122 g / broyage minéraux: #27 + #5 / procédé de production: orange brûlé foncé 1168 2 g #27 + Na2CO3 2 g i 0 # 1037 C t 1:30 h à 1037 C. #5 est chauffé 0#1037 C: 50 g + HCl 200 ml ou amiante recouverte de HCl i trempage: 1 sem. / séchage sur plaque chauffante. 1 g des 2 résultats obtenus / broyage minéral: t34 I procédé de production: orange brûlé 1169 l g + 5 g pyrex i broyage manuel i chauftton jaune) fage: 5 C par min de 0#1245 oc + maintien Fendant 1 h f refroidissement: 5 "C par min jusqu'à l'air ambiant i le tout en atmosphère d'air naturel minéral: #57 I procédé de production: orange caramel 1170 5 g pierres + 13.74 g ciment Portland + | 6.50 cc eau / malaxage manuel / moulage J durcissement 1 Qt 315 C/ refroidissement I irradiation au rayonnement Y à 18.85 Mrad J couleur des pierres # orange caramel 1171 5 g pierres + 13.74 g ciment Portland + [d'un ton 6.50 cc eau i malaxage manuel J moulage I différent) durcissement I Qt 704 C J refroidissement 1 irradiation au rayonnement γ à 18.85 Mrad / couleur des pierres minéral: #50 i procédé de production: orange caramel vif 1172 1 g + Na2CO3 1 g / broyés et répartis sur (ton rouge) porcelaine / 0 # 815 C minéral: #50 @ procédé de production: orange caramel 1173 la partie arrondie d'une éprouvette en pyrex (reflet vert) est chauffée avec une torche oxyacétylénique . puis, S g de galène est saupoudré sur la sur face en fusion i la galène y adhère et le tout est immédiatement ramené à l'état de fusion avec la torche / le refroidissement à l'air ambiant est immédiat minéral: #57 I procédé de production: orange moyen assez 1174 pierre irradiée au rayonnement électronique à vif (très léger ton 162,431 rad, puis à 164,800 rad, puis à ambré) 155,082 rad, puis pendant 4 h au rayonnement X à l'aide d'un appareil thérapeutique, compor tant 448 shots à toutes les 30 sec d'interval le pendant 1/10 de sec à iOO milliamper et 70 kV à une distance de 40 pouces, puis au rayon nement électronique à 140,400 rad minéral: #50 / procédé de production: ocre orange moyen 1175 1 g poudre déposé sur une vitre mesurant 1" x 1" x 1/8" / 0 # 787 C / refroidissement lent au four minéral t5 J procédé de production: orange (léger ton 1176 0# 1037 C: 50 g + HCl 200 ml ou amiante recouchamois) verte de HCl / trempage: 1 sem. / séchage sur plaque chauffante / 926 C / 1 h minéral: #67 J procédé de production: pierre enrobée de pâte / 871 C I 30 min I refroidissement I la pierre est dégagée de la pâte et rechauffée de 0 # 815 OC à l'air libre J formation de cristaux sur la pierre: .30 g cristaux: orange beige clair 1177 + HNOs 20 ml + HCl 5 mi / séchage naturel J une fois asséchés, chauffage sur une plaque chauffante J couleur des cristaux un peu + accentué 1178 + HNOs 15 ml + HCl 10 mi J séchage naturel J une fois asséchés, chauffage sur une plaque | chauffante / couleur des cristaux | orange beige + påle 1179 + HNO3 10 ml + HCl 15 ml / séchange naturel / une fois asséchés, chauffage sur une plaque I chauffante / couleur des cristaux # encore + pâle 1180 + HNOs 5 ml + HCl 20 ml / séchage naturel 1 une fois asséchés, chauffage sur une plaque chauffante / couleur des cristaux minéral: #5 I procédé de production: orange beige clair 1181 50 g + HCl 200 ml ou amiante recouverte de HCl et vif I í trempage: l sem. i séchage sur plaque chauf fante: .50 g + Na2CO3 .50 g f broyage # orange beige un 1182 irradié au rayonnement électronique à 164,800 peu + accentué rad minéral: #15 J procédé de production: orange beige 1183 2 g + Na2CO3 2 g / )# 815 C + 20 min à 815 C minéral: t67 i procédé de production: orange beige 1184 poudre finement broyée et chauffée de de 0#648 C: .50 g + NHO3 15 ml / trempage: 2 j / séchage sur plaque chauffante: .20 g + 50 cc résine de polyester transparente + 1% catalyseur / broyage manuel i moulage f dur cissement / irradié au rayonnement γ à 5.7 Mrad minéral: #5 / procédé de production: orange beige moyen 1185 0#1148 C irradié au rayonnement γ à 614.20 Mrad minéraux: #5 + #98 / procédé de production: orange brun + pale 1186 5 g #5 + H2SO4 100 ml I trempage: 2 sem. f que l'orange brun séchage sur plaque chauffante: 2 g + 2 g #98 f clair 704 C / 1 h / irradié au rayonnement élec tronique à 302,831 rad minéraux: #5 + #98 / procédé de production: orange brun clair 1187 5 g #5 + H2804 100 ml I trempage: 2 sem. J séchage sur plaque chauffante: 2 g + 2 g #98 / 704 C / 1 h minéral: #5 / procédé de production: orange brun clair 1188 50 g + HCl 200 ml ou amiante recouverte de HCl / trempage: 1 sem. / séchage sur plaque chauf fante: 3 g + Na2CO3 1 g / 0#926 C minéral: #5 I procédé de production: orange brun + foncé 1189 3 g + HCl 25 ml / trempage: 5 j I séchage dans une étuve à 37 C: .50 g + 1 cc encre d'im prîmerie blanc transparent / broyage manuel I l impression sur papier blanc glacé / irradié au rayonnement γ à 22.8 Mrad minéraux: #50 + #99 / procédé de production: orange brun 1190 1 g + l g + 6.50 g poudre de verre (spruce pine batch!./ ,broyage manuel / dépôt sur une plaque de céramique biscuitée / chauffage dans un four de 0#1000 C en atmosphère normale / refroidissement lent au four / irradiation au rayonnement γ à 9.88 Mrad minéral: #5 / procédé de production: orange brun 1191 50 g + HCl 200 ml ou amiante recouverte de HCl / trempage: 1 sem. / séchange sur plaque chauf fante: 3 g + Na2CO3 4 g / 982 C / 15 min minéral: #15 / procédé da production: orange brun 1192 0# 1054 C: 3 g + HCl 25 ml / trempage: 3 j / séchange sur plaque chauffante minéral: F57 / procédé de production: orange brun 1193 pierre irradiée au rayonnement électronique à 162,431 rad, puis au rayonnement X à l'aide d'un appareil thérapeutique pendant 4 h, com portant 448 shots à toutes les 30 sec d'inter- valle pendant 1/10 de sec à 100 milliamper et 70 kV à une distance de 40 pouces, puis au rayonnement électronique à 140,400 rad minéral: #5 i procédé de production: orange brun moyen 1194 50 g + HCl 200 ml ou amiante recouverte de HCl / trespage: 1 sem. / séchage sur plaque chauf fante: 3 g + Na2CO3 1 g / 0# 982 C minéraux: 45 + #98 / procédé de production: orange brun moyen 1195 5 g #5 t HNO3 80 ml / trempage: 2 sen. / séchage sur plaque chauffante: 2 g + 2 g #98 / 704 OC / 1 h minéraux: *50 + #98 / procédé de production: orange brun moyen 1196 .45 o + .45 g / dépit sur une vitre mesurant 1" x 1" x 1/8" / 0# 871 C minéral: #5 / procédé de production: orange un peu + 1197 0# 1037 OC: 52 9 + HCl 200 ml au amiante recoufoncé verte de HCl / trempage: 1 sem.- / séchage sur plaque chauffante / 815 C / 1 h / irradié au rayonnement γ à 550.22 Mrad minéraux: #5 + #98 / procédé de production: orange bran + påle 1198 #5 0#1037 C: 50 g + HCl 200 ml ou amiante reque l'orange foncé couverte de HCl í trempage: 1 sem. I séchage sur plaque chauffante: 2 g + 2 g #98 / 815 OC / 1 h / irradié au rayonnement électronique à 302,831 rad minéral: #5 / procédé de production: 50 g + HC1 200 ml ou amiante recouverte de HCl / trempage: 1 sem. t séchage sur plaque chauf fante: orange brun foncé 1199 3 g + Na2CO3 i Q J 0#1037 OC | 1200 3 g + Na2CO3 1 g / 0# 1093 C # 1201 3 g + Na2CO3 4 g / 982 C / 30 min minéral: #15 / procédé de production: orange saumoné 1202 2 g + Na2CO3 2 g / 0# 815 C + 10 min à 815 C minéraux: #5 + #98 í procédé de production: orange saumoné 1203 5 g #5 + H2SO4 100 ml / trempage: 2 sem. / foncé séchage sur plaque chauffante: 2 g + 2 g #98 i 704 C / 1 h / irradié au rayonnement γ à 190.22 Mrad minéraux: #50 + #87 / procédé de production: orange rosé clair 1204 27.4 g ciment Portland + 13 cc eau + 5 g J jaune orangé / #87 intégrés à la masse de ciment Portland / rose orangé clair broyage manuel f moulage minéral: #22 J procédé de production: orange rouge vif 1215 i g + 5 g pyrex / broyage manuel / chaufavec moirage vert fage: S C par min de 0#1245 C + maintien pomme / brun chocolat pendant 1 h i refroidissement: 5 oC par min très foncé jusqu'à l'air ambiant / le tout en atmosphère d'air naturel minéral: #5 I procédé de production: 50 g + HCl 200 mi ou amiante recouverte de HCl X trempage: 1 sem. í séchage sur plaque chauf f ante: - 2 g + Na2CO3 4 g: orange rouge vif / 1216 0#871 C vert turquoise très clair | - 2 g + Na2CO3 3 g: orange rouge vif / 1217 0#815 C gris clair | orange rouge vif / 1218 0#871 C vert turquoise clair | | - 4 g + Na2CO3 4 g: orange rouge påle 1219 0#648 C (très léger ton violet) I orange rouge + 1220 0#704 C accentué (léger ton violet) minéral: *57 / procédé de production: rose orangé 1221 6 g pierres + 10.74 g ciment Portland + 6.50 cc eau J malaxage manuel í moulage ; durcissement / 0#1037 C / irradiation au rayonnement γ 7 18.85 Mrad minéral: 15 J procédé de production: 2 g + Na2CO3 2 g: saumon 1222 0#537 C + 1 h à 537 C # saumon 1223 0#648 C + 1 h à 648 C minéral: #15 / procédé de production: saumon 1224 0# 537 C: 3 g + HNO3 25 ml / trempage: 3 j / séchage sur plaque chauffante minéral: #15 / procédé de production: saumon moyen 1225 871 C / 1 h minéral: #5 / procédé de production: 5 g + HNOs 80 ml J trempage: 2 sem. f séchage sur plaque chauffante f irradié au rayonnement a- à saumon moyen, in- 1226 190.22 Mrad tense et lumineux # saumon rosé orangé 1227 550.22 Mrad moyen minéraux: #15 + #68 / procédé de production: saumon prononcé 1228 1 g + 1 g / 982 C / 45 min minéral: #15 f procédé de production: saumon foncé 1229 0# 926 C: 3 g + HCl 25 ml / trempage: 3 j / séchage sur plaque chauffante minéral: #15 J procédé de production: saumon (ton brun) 1230 irradiée au rayonnement Y à 287.3 Mrad minéral: #13 / procédé de production: saumon foncé (ton 1231 0# 815 C: 3 g + HNO3 20 ml + HCl 5 ml / trembrun) page: 3 j / séchage sur plaque chauffante / irradié au rayonnement Y à 424.7 Mrad minéral: #95 I procédé de production: a) rose vif (léger 1232 0# 1037 C: .30 g + H3PO4 100 ml f trempage: 4 ton violet) b) blanc ans / séchage sur plaque chauffante / couleur du a) liquide b) solide minéral: #95 / procédé de production: a) rose violet 1233 3 g + HNO3 80 ml / trempage: 2 sem. I séparamoyen / rouge moyen, tion du liquide et du solide f séchage sur lumineux b) rose plaque chauffante / couleur du a) liquide b) solide le liquide est irradié au rayonnement gamma à: rose violet et 1234 64.7 Mrad rouge lumineux + pâles que le moyen # rose violet (ton 1235 424.7 Mrad brun) et rouge brun + foncés minéraux: #5 + #98 / procédé de production: #5 0# 1037 OC: 50 g + HCl 200 ml ou amiante recouverte de HCl f trempage: 1 sem. I séchage sur plaque chauffante: 1 g + Na2CO3 2 g + #98 1 g: rose nacré, à 1236 0#815 C éclat métallique rose nacré intense, 1237 0#871 OC à éclat métallique rose nacré + foncé, 1238 0#926 C à éclat métallique minéraux: *5 + #98 / procédé de production: rose nacré, à éclat 1239 1 g ' + Na2CO3 2 g + 1 g f 0#926 C métallique [différent de ci-haut] minéraux: #5 + #98 / procédé de production: 5 0# 1037 OC:SQ g + HC1 200 mi ou amiante recouverte de HCl / trempage: 1 sem. / séchage sur plaque chauffante: rose nacré 1240 1 g + 1 g #96 / 0#926 C | rose nacré (ton 1241 1 g + Na2CO3 2 g + 1 g #98 / 0#982 C brun), à éclat métallique # + accentué 1242 1 g + Na2CO3 2 g + 1 g #98 / 0#1037 C minéral: #89 / procédé de production: rose très, très 1243 deux masses indépendantes de 150 g de pâte de clair verre (sodalîme) chacune sont collectées à l'état de fusion dans la fournaise (1200 C) sur 2 tiges de métal indépendantes i 2 g de sélénium est saupoudré à la surface d'une seu le face d'une des collectes, qui est recouver te par l'autre collecte / puis, les 2 surfaces emprisonnent le sélénium entre les 2 collectes de verre / le tout est réintroduit dans la fournaise et refusionné à 1200 C I puis la collecte résultante est détachée des tiges minéraux: #15 + #80 / procédé de production: rose + påle que 1244 .50 g + .50 g / 0# 1037 C/ irradié au rayonle rose clair nement γ à 64.7 Mrad minéral: i95 / procédé de production: a) rose clair 1245 3 g + H2SO4 80 ml / trempage: 2 sem. / séparab) rose + aigu tion du liquide et du solide / séchage sur plaque chauffante / couleur du a) solide b) liquide minéral: #55 I procédé de production: rose / brun 1246 3 g + 20 ml solution de KCN (95% eau distillée + 5% KCN) / séchage naturel minéral: t15 I procédé de production: O t 8l5 OC: rose chamois + pâle 1247 - irradié au rayonnement X à 64.7 Mrad que rose chamois clair rose chamois + in- 1248 - irradié au rayonnement électronique à tense et foncé que 302,831 rad rose chamois clair minéral: #103 / procédé de production: vieux rose moyen 1249 4 g + H2S04 20 mi / trempage: 24 h I séchage sur plaque chauffante 'i' + accentué et foncé 1250 irradié au rayonnement γ à 64.7 Mrad minéral: #103 i procédé de production: a) vieux rose pâle 1251 4 9 + HNO3 20 ml f trempage: 24 h 1 séparation léger ton orangé) du liquide et du solide i séchage sur plaque b) rouge vin de lie chauffante I couleur du a) solide b) liquide minéral: #5 f procédé de production: 50 g + HCl 200 ml ou amiante recouverte de HCl / trempage: i sem. / séchage sur plaque chauf- fante: - 4 g + Na2CO3 4 g: vieux rose (ton 1252 0#537 C beige et léger reflet violet) | vieux rose (ton 1253 0# 593 C orangé rosé et léger reflet violet) # vieux rose (ton 1254 - 4 g + Na2CO3 2 g / 0#593 C beige rosé orangé et reflet violet) minéral: t43 J procédé de production: vieux rose (ton 1255 l g + 1 cc peinture émail synthétique blanc brun) transparent pour l'auto f broyage manuel i ap plication sur une pièce de t9le à carosserie mesurant 1" x 1" / irradié au rayonnement γ à 57.4 Mrad minéral: *5 / procédé de production: 50 g + HCl 200 ml ou amiante recouverte de HCi / trempage: 1 sem. J séchage sur plaque chauf fante: - 4 g + Na2CO3 3 g: vieux rose (ton 1256 0# 537 C gris et reflet rosé orangé) | + accenté 1257 0# 593 C | vieux rose (ton 1258 - 4 g + Na2CO3 2 g / 0# 537 C gris et reflet violet) # vieux rose moyen 1259 - 4 g + Na2CO3 1 g / 0# 648 C (ton gris et reflet orangé) minéral: #95 t procédé de production: rose très intense 1260 Ot 1037 OC: .30 g t H2SO4 50 ml f trempage: 2 (ton rouge) sem. I séchage sur plaque chauffante beaucoup + accentué 1261 irradié au rayonnement Y à 64.7 Mrad minéral: #6 / procédé de production: rose bourgogne 1262 250 g + HCl 1650 ml dans un bécher de 2000 ml (ton brun) ou amiante recouverte de HCl dans un contenant en hauteur / trempage: 1 sem. J séchage sur plaque chauffante I formation de 2 couches de couleurs superposées / celle de surface: 815 C / 1 h minéral: *6 f procédé de production: rouge vin de lie 1263 0#1093 C / irradié au rayonnement γ à 555.92 (ton brun) prononcé Mrad minéral: #10 J procédé de production: rouge orangé 1264 2 g + HCl 20 ml / trempage: 3 j / séchage sur plaue chauffante minéral: #58 / procédé de production: 10 g + 10 g NaCl: rouge orangé vif 1265 0#537 C # + foncé 1266 0#704 C minéral: #o J procédé de production: 250 g + HCi 1650 mi dans un bêcher de 2000 ml ou amiante recouverte de HCl dans un contenant en hauteur J trempage: 1 sem. i séchage sur plaque chauffante J formation de 2 couches de couleurs superposées: - la couche en profondeur: rouge bourgogne 1267 871 OC / 1 h clair | | + accentué 1268 926 C / 1 h # genre rouge 1269 - la couche en surface: 926 C / 1 h bourgogne minéral: #6 / procédé de production: rouge bourgogne 1270 0# 1037 C: 50 g + HCl 200 mi ou amiante recoufoncé verte de HCl / trempage: 1 sem. / séchage sur plaque chauffante minéral: #6 J procédé de production: rouge bourgogne 1271 0#1037 C: 50 g + HCl 200 ml ou amiante recoufoncé entendant vers verte de HCl I trempage: 1 sem. / séchage le brun roux) immédiat sur plaque chauffante minéral: #6 / procédé de production: rouge bourgogne + 1272 0# 1037 C/ irradié au rayonnement γ à intense et foncé que 550.22 Mrad rouge bourgogne foncé minéral: #6 / procédé de production: rouge bourgogne + 1273 0# 1037 C; 50 g + HCl 200 mi ou amiante recoufoncé et brun que verte de HCl / trempage: l sem. i séchage sur le rouge bourgogne plaque chauffante / irradié au rayonnement γ foncé à 550.22 Mrad minéral: #6 J procédé de production: rouge bourgogne + 1274 0# 1037 C: 50 g + HCl 200 ml ou amiante recou foncé et brun que verte de HC1 / séchage immédiat sur plaque le rouge bourgogne chauffante I irradié au rayonnement Y à foncé [tendant encore 550.22 Mrad + vers le brun roux] minéral: #6 i procédé de production: rouge brun foncé 1275 250 g + HCi 1650 ml dans un bêcher de 2000 ml 1 ou amiante recouverte de HCl dans un contenant en hauteur I trempage; i sem. / séchage sur I plaque chauffante f formation de 2 couches de couleurs superposées f celle de surface est chauffée à 815 OC f 1 h # un peu + clair 1276 irradié au rayonnement électronique à 162,431 rad minéral: *81 i procédé de production: rouge brun foncé 1277 l g 5 5 g pyrex I broyage manuel J chauf (ton purpurin) fage: 5 C par min de 0#1245 C + maintien I pendant 1 h / refroidissement: 5 C par min | jusqu'à l'air ambiant J le tout en atmosphère d'air naturel + foncé 1278 irradié au rayonnement Y à 9.88 Mrad minéral: #6 / procédé de production: rouge (léger ton 1279 250 g + HCl 1650 ml dans un bécher de 2000 ml orangé) + foncé ou amiante recouverte de HCl dans un contenant et brun que le en hauteur f trempage: 1 sem. J séchage sur rouge brun foncé plaque chauffante / formation de 2 couches de (léger ton orangé couleurs superposées J celle de surface est chauffée à 815 C / 1 h / irradié au rayonne ment γ à 550.22 Mrad minéral: *43 f procédé de production: beige rosé + accen- 1280 1 g + 5 g pyrex I broyage manuel / chauffatué que le beige ge: 5 C par min de 0#1245 C + maintien penrosé très clair dant 1 h J refroidissement: 5 oC par min jus qu à l'air ambiant I le tout en atmosphère d'air naturel / irradié au rayonnement γ à 7.41 Mrad minéral: #15 J procédé de production: S 9 + 27.4 g ciment Portland + 13 cc eau i broyage manuel / moulage / durcissement: beige rosé clair 1281 0#815 C # beige rosé orangé 1282 0# 926 C foncé minéral: #15 / procédé de production: beige rosé accentué 1283 irradié au rayonnement Y à 201.6 Mrad minéraux: #15 + #5 / procédé de production: beige rosé intense 1284 1 g + 1 g / 1093 C / 45 min minéral: #43 / procédé de production: beige (ton rosé 1285 1 g + 5 g pyrex / broyage manuel / chauffa violet accentué) ge: 5 C par min de 0#1245 C + maintien pen dant i h / refroidissement: 5 C par min jus qu'à l'air ambiant / le tout en atmosphère d'air naturel / irradié au rayonnement γ à 9.88 Mrad minéraux: #5 + #16 / procédé da production: beige clair (ton 1286 #5 50 g + HCl 200 ml ou amiante recouverte de rosé violet) HCl / trempage: 1 sem. / séchage sur plaque chauffante: .50 g + .50 g #16 / 1037 C / 1 h minéral: t15 I procédé de production: beige rosé orangé 1287 2 g + Na2CO3 2 g / 0# 815 C + 55 min à 815 C moyen / irradié au rayonnement γ à 424.7 Mrad minéral: #15 / procédé de production: beige rosé intense 1288 0# 760 C: 3 g + HNO3 25 ml / trempage: 3 j / séchage sur plaque chauffante: .30 9 + 50 cc résine de polyester transparente + 17. catalyseur / broyage manuel / moulage / durcissement / irradié au rayonnement γ à 5.7 Mrad minéral: #5 J procédé de production: 50 g + HCl 200 ml ou amiante recouverte de HCl ; trempage: 1 sem. / séchage sur plaque chauf f ante: - 4 g + Na2CO3 3 g: beige rosé orangé 1289 Ot 648 C foncé + foncé 1290 0# 704 C + clair 1291 0# 760 C encore + clair 1292 0# 815 OC beige très foncé 1293 - 4 g + Na2CO3 2 g / Ot 815 C (ton rosé orangé) | - 4 g + Na2CO3 3 g: beige rosé orangé 1294 0# 871 C pâle f vert turquoise pâle beige rosé orangé 1295 0# 926 OC / vert turquoise + accentué minéral: #15 ! procédé de production: irradiée au rayonnement: beige rosé (ton 1296 électronique à 302,831 rad brun) + foncé que le beige rosé # beige rosé accentué 1297 γ à 247.6 Mrad (ton brun) minéral: #67 / procédé de production: beige (léger ton 1298 poudre finement broyée et chauffée 0# 482 C: bleu) .50 g + HNO3 15 ml / trempage: 2 j / séchage sur plaque chauffante minéral: #15 / procédé de production: beige vert 1299 @ g + HCl 15 1 + HNO3 10 ml I trempage: 4-5 j | / séchage sur plaque chauffante | # 1300 3 g + HCl 10 ml + 15 ml eau / trempage: 4-5 j / séchage sur plaque chauffante minéraux: #5 + #16 / procédé de production: chamois + foncé 1301 .50 g + .50 g / irradié au rayonnement γ à que le chamois clair 614.204 Mrad minéraux: #5 + #18 I procédé de production: *5 est chauffé 0# 1037 OC: chamois clair 1302 1 g + .50 g 018 / broyage + clair 1303 1 g + t g #18 1 broyage * chamois très clair 1304 1 g + 1.50 g #18 / broyage minéraux: #5 +#16 +#98 / procédé de production: chamois 1305 .50 g + .50 g + .50 g / 926 C / 1 h minéraux: #5 + #93 / procédé de production: chamois 1306 .50 g + .50 g / 926 C / 1 h minéraux: #5 + #93 / procédé de production: chamois 1307 50 g #5 + HCl 200 ml ou amiante recouverte de HCl / trempage: 1 sem. / séchage sur plaque chauffante: .50 g + .50 g #93 / 926 C / 1 h minéraux: *5 + #98 I procédé de production: chamois 1308 50 g #5 + HC1 200 ml ou amiante recouverte de HCl / trempage: 1 sem. / séchage sur plaque chauffante: .50 g + .50 g #98 / 871 C / 1 h minéraux: #5 + #98 J procédé de production: #5 0# 1037 OC: 50 g + HC1 200 ml ou amiante recouverte de HCl / trempage: 1 sem. / séchage sur plaque chauffante: chamois 1309 2 g + 2 g #98 / 537 C / 1 h # 1310 2 g + 6 g #98 / 704 C / 1 h minéraux: #5 + #16 / procédé de production: chamois 1311 #5 50 g + HCl 200 ml ou amiante recouverte de HCl / trempage: 1 sem. / séchage sur plaque chauffante: .50 g + .50 g #16 / 926 C / 1 h minéral: #5 1 procédé de production: chamois 1312 0#648 C | + accentué 1313 0#704 C # @ncore + accentué 1314 0#760 C minéral: #15 f procédé de production: chamois 1315 0? 982 C: 3 g + HNO3 25 ml / trempage: 3 j i | séchage sur plaque chauffante | + foncé | 1316 0# 1037 C: 3 g + HNO3 25 ml / trempage: 3 j / I séchage sur plaque chauffante 4 encore + foncé 1317 0# 1054 C: